ПОДДАЮЩАЯСЯ РАСТЯГИВАНИЮ ПЛЕНКА И СОДЕРЖАЩЕЕ ЕЕ ИЗДЕЛИЕ

1. Поддающаяся растягиванию пленка, обладающая растяжимостью, содержащая дезодорант.
2. Поддающаяся растягиванию пленка по п. 1, в которой дезодорант содержит дезодорант хемосорбции.
3. Поддающаяся растягиванию пленка по п. 2, в которой дезодорант хемосорбции содержит диоксид кремния и оксид цинка.
4. Поддающаяся растягиванию пленка по п. 3, в которой полное содержание диоксида кремния и оксида цинка в дезодоранте хемосорбции составляет от 50 мас.% до 100 мас.%.
5. Поддающаяся растягиванию пленка по п. 3, в которой массовое соотношение содержания диоксида кремния и оксида цинка в дезодоранте хемосорбции составляет от 5:95 до 95:5.
6. Поддающаяся растягиванию пленка по п. 5, в которой массовое соотношение содержания диоксида кремния и оксида цинка в дезодоранте хемосорбции составляет от 60:40 до 80:20.
7. Поддающаяся растягиванию пленка по п. 1, дополнительно содержащая смолу на основе олефина; и наполнитель.
8. Поддающаяся растягиванию пленка по п. 7, в которой смола на основе олефина содержит эластомер на основе олефина.
9. Поддающаяся растягиванию пленка по п. 8, в которой эластомер на основе олефина содержит эластомер на основе α-олефина.
10. Поддающаяся растягиванию пленка по п. 9, в которой эластомер на основе α-олефина содержит эластомер на основе пропилена.
11. Поддающаяся растягиванию пленка по п. 7, в которой наполнитель содержит по меньшей мере одну разновидность, выбираемую из неорганических частиц и органических частиц.
12. Поддающаяся растягиванию пленка по п. 11, в которой наполнитель содержит неорганические частицы.
13. Поддающаяся растягиванию пленка по п. 12, в которой неорганические частицы содержат по меньшей мере одну разновидность, выбираемую из талька, оксида титана, оксида кальция, оксида магния, оксида цинка, оксида титана, карбоната кальция, кремнезема, глины, слюды, барита, трихита и гидроксида магния.
14. Поддающаяся растягиванию пленка по п. 13, в которой неорганические частицы содержат карбонат кальция.
15. Поддающаяся растягиванию пленка по п. 1, которая получается путем подвергания нерастянутой пленки растягивающей обработке.
16. Поддающаяся растягиванию пленка по п. 1, которая формируется из ламината с двумя или более слоями, и дезодорант включается по меньшей мере в один из этих слоев, формирующих ламинат.
17. Поддающаяся растягиванию пленка по п. 16, в которой дезодорант включается по меньшей мере в один из наружных слоев.
18. Поддающаяся растягиванию пленка по п. 16, которая формируется из трехслойного ламината.
19. Поддающаяся растягиванию пленка по п. 18, в которой, когда конструкция слоев ламината представлена слоем А, слоем В и слоем C в указанном порядке, дезодорант включается только в слой А; только в слой B; только в слой C; в оба из слоев А и B; в оба из слоев B и C; в оба из слоев А и C или во все слои А, B и C.
20. Поддающаяся растягиванию пленка по п. 19, в которой дезодорант включается в каждый из слоев А, B и C.
21. Поддающаяся растягиванию пленка по п. 1, которая формируется из трехслойного ламината, и когда конструкция слоев ламината представлена слоем А, слоем В и слоем C в указанном порядке, слой А и слой C, служащие поверхностными слоями, имеют каждый толщину от 2 мкм до 40 мкм.
22. Поддающаяся растягиванию пленка по п. 1, которая формируется из трехслойного ламината, и когда конструкция слоев ламината представлена слоем А, слоем В и слоем C в указанном порядке, слой В, служащий промежуточным слоем, имеет толщину от 10 мкм до 70 мкм.
23. Поддающаяся растягиванию пленка по п. 22, в которой дезодорант содержит дезодорант хемосорбции.
24. Поддающаяся растягиванию пленка по п. 23, в которой дезодорант хемосорбции содержит диоксид кремния и оксид цинка.
25. Поддающаяся растягиванию пленка по п. 24, в которой полное содержание диоксида кремния и оксида цинка в дезодоранте хемосорбции составляет от 50 мас.% до 100 мас.%.
26. Поддающаяся растягиванию пленка по п. 24, в которой массовое соотношение содержания диоксида кремния и оксида цинка в дезодоранте хемосорбции составляет от 5:95 до 95:5.
27. Поддающаяся растягиванию пленка по п. 26, в которой массовое соотношение содержания диоксида кремния и оксида цинка в дезодоранте хемосорбции составляет от 60:40 до 80:20.
28. Поддающаяся растягиванию пленка по п. 1, которая имеет эффективность дезодорации для каждого из аммиака и сероводорода через 3 час после начала теста дезодорации, которая измеряется способом индикаторной трубки, равную 10% или больше, при условии, что эффективность дезодорации вычисляется в соответствии со следующим способом измерения (i) или (ii),
0
где способ измерения (i) включает загрузку поддающейся растягиванию пленки, служащей объектом измерения, которая была нарезана в размер 140 мм на 200 мм, в тедларовый мешок объемом 3 л в термогигростатической камере при 20°C и относительной влажности 65%; затем 3 л воздуха без запаха, который был пропущен через активированный уголь, запечатывается в тедларовом мешке, а затем газ с запахом вводится в тедларовый мешок так, чтобы была получена предопределенная начальная концентрация газа P (начальная концентрация газа 100 частей на миллион для аммиака и начальная концентрация газа 4 части на миллион для сероводорода); после чего концентрация газа отслеживается индикаторной трубкой (производства компании Gastec Corporation) с течением времени, и измеряется концентрация газа Q через 3 час после начала отслеживания; вычисляется значение [(P-Q)/P]×100=X (%), и X (%) определяется как отношение уменьшения концентрации газа; тем временем поддающаяся растягиванию пленка, служащая объектом измерения, подвергается тому же самому измерению без загрузки в тедларовый мешок, и вычисляется концентрация газа Q через 3 час после начала отслеживания; вычисляется значение [(P-Q0)/P]×100=Y (%), и Y (%) определяется как отношение уменьшения концентрации чистого газа; и значение (X-Y) (%) вычисляется из полученных таким образом значений X (%) и Y (%) и определяется как эффективность дезодорации,
0
и где способ измерения (ii) включает загрузку поддающейся растягиванию пленки, служащей объектом измерения, которая была нарезана в размер 100 мм на 100 мм, в мешок Smart Bag PA объемом 5 л (производства компании GL Sciences Inc.) в термогигростатической камере при 25°C и относительной влажности 20%; затем 2 л воздуха без запаха, который был пропущен через активированный уголь, запечатывается в мешке Smart Bag PA, а затем газ с запахом вводится в мешок Smart Bag PA так, чтобы была получена предопределенная начальная концентрация газа P (начальная концентрация газа 100 частей на миллион для аммиака и начальная концентрация газа 4 части на миллион для сероводорода); после чего концентрация газа отслеживается индикаторной трубкой (производства компании Gastec Corporation) с течением времени, и измеряется концентрация газа Q через 3 час после начала отслеживания; вычисляется значение [(P-Q)/P]×100=X (%), и X (%) определяется как отношение уменьшения концентрации газа; тем временем поддающаяся растягиванию пленка, служащая объектом измерения, подвергается тому же самому измерению без загрузки в мешок Smart Bag PA, и вычисляется концентрация газа Q через 3 час после начала отслеживания; вычисляется значение [(P-Q0)/P]×100=Y (%), и Y (%) определяется как отношение уменьшения концентрации чистого газа; и значение (X-Y) (%) вычисляется из полученных таким образом значений X (%) и Y (%) и определяется как эффективность дезодорации.
3
29. Поддающаяся растягиванию пленка по п. 1, которая имеет воздухопроницаемость, измеренную измерителем воздухопроницаемости типа Oken, меньше чем 99,999 с/100 см.
3
30. Поддающаяся растягиванию пленка по п. 1, которая имеет направление растяжения, в котором воздухопроницаемость, измеренная измерителем воздухопроницаемости типа Oken, в состоянии, в котором пленка растягивается на 100%, становится меньше чем 60,000 с/100 см.
31. Поддающаяся растягиванию пленка по п. 1, которая имеет направление растяжения, в котором остаточная деформация в следующем случае становится равной 10 мм или меньше: при испытании на гистерезис тестовый образец пленки, имеющий ширину 20 мм, вытягивают от расстояния между зажимами 30 мм до расстояния между зажимами 60 мм со скоростью растяжения 50 мм/мин и выдерживают в течение 1 мин, а затем натяжение между зажимами удаляется.
32. Поддающаяся растягиванию пленка по п. 1, которая используется в санитарном изделии.
33. Изделие, содержащее поддающуюся растягиванию пленку по п. 1.